Brevet FR3063810A1 — publié le 20180914

PROCEDE D'INSPECTION D'UN CARTER PAR COLORIMETRIE La présente invention concerne un procédé de contrôle non destructif d'une pièce comprenant une matrice, par exemple en polymère. En particulier, des fibres de renfort peuvent être intégrées à la matrice. Classiquement, l'extrémité amont d'une turbomachine comprend une soufflante comprenant une roue formée d'une pluralité d'aubes entourées extérieurement par un carter annulaire qui peut être réalisé en matériau métallique ou en matériau composite comprenant une matrice intégrant des fibres de renfort, telle qu'une matrice polymère par exemple du polymère époxyde, et des fibres de renforts en fibre de carbone ou fibres de verre. Ce carter permet une compression initiale de l'air entrant dans la turbomachine et assure également une fonction de confinement des aubes en cas de perte de l'une d'entre elles. Le carter de soufflante est entouré par une pluralité de conduits d'alimentation d'équipements, notamment par un conduit d'alimentation en air sous pression, à une température de l'ordre de 200°C, d'un moteur nommé APU (auxiliary power unit) servant au démarrage du turboréacteur ainsi qu'à l'alimentation en électricité de la cabine de l'avion lorsque l'avion est au sol. En cas de disfonctionnement, telle qu'une fuite, de la conduite d'alimentation en air sous pression, l'air peut conduire à un échauffement local important du carter puisque la température de l'air est de l'ordre de 200°C. Lorsque le carter est réalisé en matériau métallique, par exemple en aluminium, l'échauffement n'impacte par l'intégrité mécanique du carter. Dans le cas d'un carter à matrice intégrant des fibres de renforts, sa tenue mécanique suite à un échauffement doit pouvoir être garantie. On comprend donc que le contrôle non destructif d'un carter composite à matrice avec fibres de renforts est particulièrement important et l'est d'autant plus qu'un carter composite s'avère très couteux. Il a ainsi été proposé d'appliquer des peintures thermosensibles sur le carter. Toutefois, la durée de vie de ces peintures limite fortement leur intérêt 3063810 2 puisqu'un moteur peut être utilisé durant des périodes supérieures à la durée de vie de ces peintures, en particulier pour les avions du type longs ou moyens courriers. En outre, lors de la dépose d'un moteur, celui-ci subit de manière conventionnelle un nettoyage par décapage qui induit un retrait total 5 de la couche de peinture thermosensible, impliquant une nouvelle étape d'application d'une couche de peinture. Enfin, si une peinture thermosensible permet de rendre visuellement compte de l'état de chauffe d'une zone donnée d'un carter, elle ne s'avère être qu'une mesure indirecte de l'état de la structure interne du carter et ne permet pas une quantification précise de 10 la structure interne du carter. L'invention a notamment pour but d'apporter une solution simple, efficace et économique aux problèmes de l'art antérieur décrit précédemment. A cet effet, elle propose un procédé de contrôle non destructif de 15 l'échauffement d'une zone déterminée à contrôler d'une pièce en matériau polymère, le procédé comportant les étapes suivantes : a) réaliser au moins une mesure de colorimétrie sur ladite zone déterminée à contrôler et obtenir les valeurs ap, bp et Lp des paramètres a, b et L de l'espace colorimétrique CIELAB, 20 b) réaliser au moins une mesure de colorimétrie sur une zone de référence de la pièce et obtenir les valeurs apiref, bpiref. et Lpirej des paramètres a, b et L de l'espace colorimétrique CIELAB, c) calculer la différence de couleur AEp entre les mesures de colorimétrie obtenues aux étapes a) et b), 25 d) à partir de la valeur AEp obtenue à l'étape c), déterminer la période de temps durant laquelle ladite zone à contrôler de la pièce a été soumise à une température d'échauffement déterminée et déterminer ladite température d'échauffement, en utilisant une base de donnée de référence comprenant des valeurs E' de 30 différence de couleurs obtenues à partir d'une pluralité 3063 810 3 d'échantillons en matériau polymère ayant été soumis à une température déterminée durant une période de temps déterminée. La différence AE entre deux couleurs correspond à la distance, plus spécifiquement la distance euclidienne, entre les deux couleurs placées 5 dans l'espace de couleur CIELAB désignant le système CIE L*a*b* ou l'acronyme CIE désigne la Commission Internationale de l'Eclairage. Les astérisques ont été volontairement omis dans le texte pour éviter d'alourdir les notations. Dans le présent document l'espace CIELAB correspond à celui défini 10 par la norme NF EN ISO 11664-4(2011-07-01) dont le titre est « Colorimétrie - Partie 4: espace chromatique L*a*b* CIE 1976 ». La valeur AEp est déterminée pour ladite zone à contrôler en effectuant le calcul AEp = ,\1342 3,ap2 3,bp2. Les valeurs AE' sont déterminées de manière similaire pour chaque 15 premier échantillon de la base de données. L'invention propose d'effectuer une mesure directe de l'état de la structure polymère du carter par colorimétrie et de comparer la différence de couleur AEp obtenue sur la pièce avec des différences de couleurs préalablement obtenues sur des échantillons et contenues en base de 20 données. Selon une autre caractéristique de l'invention, le procédé comprend les étapes suivantes : - tracer un graphe de l'évolution de AE' en fonction du temps pour plusieurs températures déterminées, et 25 - réaliser l'étape d) en cherchant l'intersection de la droite d'ordonnée constante AEp avec l'une des courbes précitées. Selon encore une autre caractéristique de l'invention, l'établissement de la base de données de référence comprend pour chaque premier échantillon les étapes suivantes : 3063810 4 - obtenir les valeurs L', a', b', des paramètres respectifs L, a, b, de l'espace colorimétrique CIELAB, à partir d'au moins une mesure de colorimétrie dudit premier échantillon, - calculer Aa' = a' - a''f , calculer Ab' = - b'rej et calculer AL' = 5 - L''1., où : o a''f , b''f et L'rej correspondent respectivement aux valeurs des paramètres a, b, L de l'espace colorimétrique CIELAB, ces valeurs ayant été obtenues sur un second échantillon en matériau polymère, en particulier à fibres de 10 renfort, ayant le même temps d'existence que ledit premier échantillon considéré et ayant été maintenu à une température comprise dans une plage de températures, telle que celle de préservation de l'intégrité mécanique du second échantillon ou bien telle qu'une plage entre 0 et 40 15 °C pouvant prendre en compte en outre l'exposition aux rayonnements dans le domaine ultraviolet, - calculer la différence de couleur AE' entre le premier échantillon et le second échantillon associé. Les valeurs AE' sont déterminées pour chaque premier échantillon en 20 effectuant le calcul AE' = '/L'2 + Aa'2 + Ab'2. Pour limiter les erreurs de mesure et moyenner la variabilité expérimentale, chaque valeur considérée des paramètres L, a, b de l'espace colorimétrique CIELAB peut être obtenue en effectuant la moyenne d'au moins cinq mesures successives de colorimétrie à l'endroit considéré. 25 Selon l'invention, en cas d'établissement d'un risque d'échauffement, le procédé peut également comprendre en outre une étape subséquente à l'étape d) de réalisation d'une analyse physico-chimique de la zone déterminée à contrôler de la pièce de manière à statuer sur l'état d'endommagement thermique de ladite zone déterminée. 3063810 5 La pièce analysée peut être en matériau polymère comprenant des fibres de renfort. De préférence, une étape de nettoyage de la surface sur laquelle une mesure de colorimétrie est destinée à être réalisée, est effectuée en 5 préalable à ladite mesure de colorimétrie. L'invention sera mieux comprise et d'autres détails, avantages et caractéristiques de l'invention apparaîtront à la lecture de la description suivante faite à titre d'exemple non limitatif, en référence aux figures suivantes : 10 - la figure 1 est une vue schématique d'une carter de turbomachine à contrôler ; - la figure 2 est une vue représentation des axes de l'espace colorimétrique CIELAB utilisé dans le présent document ; - la figure 3 est une vue schématique d'une pluralité d'échantillons 15 ayant chacun subi une oxydation durant un temps donné (verticalement) à une température donné (horizontalement) ; - la figure 4 est une vue schématique illustrant une ligne de séparation entre une première zone 1 et une seconde zone 2; - la figure 5 est une vue schématique d'un graphe où chaque point 20 représente un échantillon de la figure 3 ayant été soumis à une température inférieure à la température de transition vitreuse du matériau contrôlé, chaque point étant placé sur le graphe en fonction des valeurs de ses paramètres a et b, a étant représenté sur l'axe des abscisses et b étant représenté sur l'axe des 25 ordonnées ; - la figure 6 est une vue schématique d'un graphe où chaque point représente un échantillon de la figure 3 ayant été soumis à une température supérieure à la température de transition vitreuse du matériau polymère, chaque point étant placé sur le graphe en 30 fonction des valeurs de ses paramètres a et b, a étant représenté 3063810 6 sur l'axe des abscisses et b étant représenté sur l'axe des ordonnées ; - la figure 7 est un logigramme de fonctionnement du procédé de prise de décision lors d'une étape de contrôle non destructif sur 5 une zone donnée à contrôler d'une pièce déterminée telle que le carter de la figure 1 ; - la figure 8 est un graphe représentant l'évolution de la différence de couleur en fonction du temps pour les échantillons de la figure 3; 10 - la figure 9 est un graphe à plus grande échelle d'une zone donnée du graphe de la figure 8. Comme expliqué précédemment, le carter 10 de soufflante représenté en figure 1, réalisé en polymère, en particulier à fibres de renfort, peut subir en fonctionnement un échauffement local qu'il convient de pouvoir 15 caractériser par une méthode non destructive permettant de déterminer l'état du carter 10 afin de déterminer s'il peut ou non être maintenu en service dans une turbomachine. La figure 2 représente l'espace CIELAB utilisé dans le présent document pour effectuer l'analyse des données colorimétriques obtenues 20 sur la pièce à contrôler ainsi que pour établir la base de données de référence sur une pluralité de premiers échantillons. L'espace CIELAB est un système qui permet de représenter les composantes trichromatiques suivant trois axes orthogonaux entre eux. L'axe L (ou L*) représente l'axe de luminosité ou de clarté (luminance) (noir parfait : L = O; blanc parfait : L = 25 100). L'axe a (ou a*) représente l'axe allant du vert (valeurs négatives de a) au rouge (valeurs positives de a). L'axe b (ou b*) représente l'axe allant du bleu (valeurs négatives de b) au jaune (valeurs positives de b). Il est de nouveau rappelé que l'espace utilisé est l'espace colorimétrique CIE L* a* b* et que les astérisques ont été volontairement 30 supprimés comme cela est usuel. 3063 810 7 Dans ce système de couleur, une différence de couleurs entre une première couleur de coordonnées L1,a1, bi et une seconde couleur de coordonnées L2, a2, b2 est calculée comme suit : JE = VJL2 + Ja2 + Jb2, où 5 = (Li - L2) Ja = - a2) zlb = - b2) Ce mode de calcul de la différence de couleurs est celui utilisé ultérieurement comme cela apparaitra dans la suite de la description. 10 L'invention propose d'établir une base de données de référence comprenant des mesures colorimétriques selon le système de couleur CIELAB. Le terme « référence » utilisé ci-après est à comprendre comme désignant un élément de la base de données de référence comprenant les mesures de colorimétrie et plus généralement les données obtenues à partir 15 des échantillons de référence. Pour cela, un lot d'une pluralité de premiers échantillons 12 d'un matériau similaire à la pièce à analyser est constitué. La figure 3 illustre un tel lot qui comprend ainsi plusieurs premiers échantillons 12 de carter 10 en matériau polymère, de préférence à fibres de renfort, agencés sous forme 20 de lignes et de colonnes. Le long d'une ligne donnée, chaque premier échantillon 12 est soumis à une température donnée dont le temps d'exposition est donné par la position le long d'une ligne. Bien évidemment, la base de données devrait comprendre un nombre de premiers échantillons 12 permettant de rendre compte des différents niveaux d'oxydation 25 thermique que le polymère peut subir en conditions réelles de fonctionnement. Ainsi, la base de données devrait comprendre des premiers échantillons 12 ayant été soumis aux températures précitées durant des périodes de temps allant au moins jusqu'à 6 mois. Dans la configuration représentée à titre d'exemple, les premiers 30 échantillons 12 ont été soumis à des températures en °C de 120, 140, 150, 160, 180, 200, 220 et 240°C durant des périodes en heures s'étalant de 1 3063810 8 jusqu'à 1440 heures qui correspond à une période de 2 mois. L'échantillon 14 positionné dans le coin inférieur gauche de la figure 1 représente un échantillon 12 n'ayant subi aucun échauffement, lequel constitue donc la référence absolu d'un carter 10 sans aucun échauffement thermique. On 5 constate sur la figure 1 que les premiers échantillons 12 s'assombrissent au fur et à mesure que la température augmente et que le temps d'exposition à une température augmente, ce qui est cohérent avec une oxydation thermique du polymère. La figure 4 représente de manière schématique la figure 3 et 10 comprend une ligne de séparation 16 d'une première zone 1 et d'une seconde zone 2. La première zone 1 correspond à des premiers échantillons 12 qui ont été soumis à une température acceptable durant un période de temps acceptable alors que la seconde zone 2 correspond à des premiers échantillons 12 qui ont été soumis à une température trop importante durant 15 une période de temps donnée. Ainsi, si visuellement il est possible d'établir cette ligne de séparation, il apparait nécessaire d'établir un ou plusieurs paramètres permettant de rendre compte de manière objective de l'état d'une pièce analysée. C'est ce qui est décrit ci-après par l'établissement de la base de données de référence. 20 L'établissement de la base de données de référence consiste en premier lieu à effectuer une mesure de colorimétrie pour chacun des premiers échantillons et en déduire les valeurs L', a' et b' des paramètres L, a, b de l'espace colorimétrique CIELAB, à partir d'au moins une mesure de colorimétrie. 25 Notons tout de suite que les valeurs des paramètres L, a, b peuvent être obtenus à partir de plusieurs mesures de colorimétrie dans chaque zone où une mesure est effectuée, c'est-à-dire pour établir la base de données ou alors lorsque l'on souhaite contrôler une zone déterminée d'une pièce comme cela sera expliqué ultérieurement. 30 Il est maintenant fait référence aux figures 5 et 6 représentant chacune un graphe où chaque point représente un premier échantillon de la figure 3, 3063 810 9 chaque point étant placé sur le graphe en fonction des valeurs de ses paramètres a et b, a étant représenté sur l'axe des abscisses et b étant représenté sur l'axe des ordonnées. Sur la figure 5, les premiers échantillons ont été soumis à une température inférieure à la température de transition 5 vitreuse du matériau polymère, ici 170°C, et sur la figure 6, les premiers échantillons ont été soumis à une température supérieure à ladite température de transition vitreuse. Sur la figure 5, on constate qu'un groupe 18 de points se trouve à des valeurs du paramètre a inférieure à zéro alors que, sur la figure 6, pour les 10 premiers échantillons ayant été soumis à une température supérieure à 170°C, on constate qu'un groupe 20 de valeurs du paramètre a sont supérieures à zéro. Dès lors, il est possible d'effectuer une discrimination sur l'état thermique, c'est à dire d'échauffement d'une zone donnée d'une pièce à partir de la mesure de ce paramètre. On notera que sur la figure 6, un 15 second groupe 22 a des valeurs du paramètre a qui sont inférieures à zéro mais ces points correspondent à des temps d'exposition très faible et inférieur à 10h qui ne sont pas à prendre en compte. Sur le graphe de la figure 5, on observe également que la variation s'effectue principalement le long de l'axe b, cette variation permettant de mettre en évidence le 20 jaunissement par vieillissement naturel au cours du temps du polymère et dans le cas d'un carter de soufflante de la résine. Cette variation selon l'axe b est également visible sur la figure 6. Ainsi, on comprend qu'il est possible, avec une mesure de colorimétrie dans l'espace CIELAB, de faire la différence entre le vieillissement naturel 25 du carter et une surchauffe accidentelle en effectuant une comparaison avec une base de données de référence. Pour chaque premier échantillon 12, on calcule Aa' = a' - a''f, Ab' = b' - b'ref. et AL' = L' - L''1., où : a''f, b''f et L'rej correspondent respectivement aux valeurs des 30 paramètres a, b, L de l'espace colorimétrique CIELAB, ces valeurs ayant été obtenues sur un second échantillon 14 en 3063810 10 matériau polymère, en particulier à fibres de renfort, ayant le même temps d'existence que ledit premier échantillon considéré et ayant été maintenu à une température comprise dans une plage de températures, telle que celle de préservation de 5 l'intégrité mécanique du second échantillon 14 ou bien telle qu'une plage entre 0 et 40 °C pouvant prendre en compte en outre l'exposition aux rayonnements dans le domaine ultraviolet. La mesure colorimétrique sur le second échantillon 14 associé à chaque mesure d'un premier échantillon 12 peut être effectuée avec 10 l'échantillon de référence 14 que l'on a conservé dans les conditions évoquées au paragraphe précédent. Pour chaque premier échantillon 12, on effectue ensuite un test visant à déterminer ses propriétés mécaniques afin de statuer sur son aptitude ou non à constituer un échantillon utilisable dans des conditions déterminées. 15 Ainsi, on détermine si l'échauffement subi par chaque premier échantillon rend celui-ci utilisable ou non. Le test effectué peut comprendre au moins une étape de test mécanique de la pièce, par exemple en traction et/ou compression. On effectue enfin une comparaison des données issues des tests 20 avec les valeurs Act', Ab' et AL' contenues dans la base de données de référence afin d'établir des seuils Al, A2, /31 et Li. Le seuil Al correspond à un seuil au-delà duquel on considère que le carter 10 doit être déposé pour subir une inspection plus approfondie de la zone contrôler (figure 7). Pour effectuer une opération de contrôle non destructif sur le carter 25 10 de la figure 1, on effectue tout d'abord les étapes suivantes, schématisées en figure 7: a) réalisation d'au moins une mesure de colorimétrie sur ladite zone déterminée 24 à contrôler du carter 10 et obtention de la valeur ap du paramètre a de l'espace colorimétrique CIELAB, 3063810 11 b) réalisation d'au moins une mesure de colorimétrie sur une zone de référence 26 du carter 10 et obtenir la valeur apiref du paramètre a de l'espace colorimétrique CIELAB, c) calculer Lap = ap - apiref 5 d) établir un risque d'échauffement de ladite zone déterminée à contrôler si Aap est supérieur à une valeur seuil Al. La zone de référence 26 du carter 10 est une zone qui n'a pas subi de dommage thermique. Dans le cas où la valeur Aap est inférieure, on effectue une seconde 10 étape visant à déterminer si la pièce doit tout de même subir ou non un contrôle en prenant cette fois en compte la valeur bp du paramètre b et la valeur Lp du paramètre L obtenues à partir de la mesure de colorimétrie sur la zone 24 à contrôler du carter, ainsi que la valeur bpirej du paramètre b et la valeur Lpirej du paramètre L obtenues à partir de la mesure de colorimétrie 15 sur la zone 26 de référence du carter. Le procédé consiste ensuite à calculer Lbp = bp - bpiref et calculer ALp = Lp - Lpiref, et établir un risque d'échauffement de ladite zone déterminée 24 à contrôler si toutes les conditions suivantes sont vérifiées : o Aap est supérieur à une valeur seuil A2, A2 étant inférieur 20 à Al, o Abp est supérieur à une valeur seuil B1, o ALp est inférieur à une valeur seuil Li. Dans ce cas, on cherche à déterminer si la zone testée 24 présente un jaunissement supérieur à la valeur seuil B1, si la clarté ALp est faible, 25 c'est-à-dire inférieur au seuil Li tout en ayant un Lap supérieur à une valeur seuil A2 inférieur à Al. Si l'une des conditions précitées n'est pas vérifiée, la zone 24 à contrôler est considérée comme n'étant pas endommagée et le carter 10 peut être utilisée. 3063810 12 L'opération de contrôle non destructif par colorimétrie peut être effectuée sous l'aile de l'avion, ce qui permet d'avoir une décision rapide et fiable quant à la dépose ou non du carter et réduit les opérations de maintenance inutiles. 5 Les paramètres Al, A2, Bi, Li doivent être établis pour chaque type de pièce 10 et sont donc liés au matériau de ladite pièce et sont également fonction de l'appareil de mesure de la colorimétrie. Ainsi, dans un exemple de réalisation des mesures colorimétriques effectuées avec un colorimètre Konica Minolta CM700d, Al est égal à 4,3, 10 A2 est égal à -1, Bi est égal à 12,6 et Li est égal à -0,9. A partir des mesures précitées de colorimétries contenues en bases de données, il est possible de déterminer la période de temps durant laquelle la zone contrôlée a été soumise à une température déterminée ainsi que cette température. 15 Pour cela, on calcule la différence de couleur AEp = ,\IALp2 + Aap2 + Abp2 pour la zone testée en utilisant les mesures de colorimétrie obtenues sur la zone testée et sur la zone de référence du carter analysé. Pour chacun des premiers échantillons, on calcul également la différence de couleur AE' = AL'2 + A a'2 + Ab'2 à partir des valeurs AL', A a' 20 et Ab'. A partir des valeurs AE', il est possible de tracer l'évolution de AE' en fonction du temps pour plusieurs températures déterminées comme cela est représenté sur les figure 8 et 9. La figure 8 représente l'évolution de AE' en fonction du temps pour les températures 120, 140, 150 et 160°C, ces courbes sont respectivement 25 notées JE;20, AE et JE;60. -140 '3E150 Pour éviter que les courbes de l'évolution de la différence de couleurs ne soient impactées par les valeurs de AE' non pertinentes du fait d'une coloration très claire ou d'une coloration trop sombre, les points associés à de telles valeurs AE' sont supprimés. Une coloration très claire peut être due 30 à une exposition à une température faible durant une période de temps 3063810 13 relativement faible. Cette zone correspond à la zone 28 sur la figure 3 et ne peut pas valablement être prise en considération dans l'analyse par colorimétrie. Une coloration trop sombre peut être due à une exposition à une température trop importante durant une période de temps importante. 5 Cette zone correspond à la zone 30 sur la figure 3 et ne peut pas valablement être prise en considération dans l'analyse par colorimétrie. On se limite donc aux temps d'exposition relativement longs et supérieur à 300h comme cela est représenté sur la figure 9. Avec ce graphe, il est possible à partir d'une mesure AEp obtenue sur une zone donnée d'un 10 carter, de déterminer la température d'exposition en traçant la droite d'ordonnée constante AEp et de rechercher la courbe interceptée qui indique donc la température subie par ladite zone contrôlée et le temps d'exposition représenté par l'abscisse du point d'intersection. REVENDICATIONS1. Procédé de contrôle non destructif de l'échauffement d'une zone déterminée (24) à contrôler d'une pièce en matériau polymère, le procédé comportant les étapes suivantes : a) réaliser au moins une mesure de colorimétrie sur ladite zone déterminée (24) à contrôler et obtenir les valeurs ap, bp et Lp des paramètres a, b et L de l'espace colorimétrique CIELAB, b) réaliser au moins une mesure de colorimétrie sur une zone de référence (26) de la pièce et obtenir les valeurs apiref, bpiref. et Piref des paramètres a, b et L de l'espace colorimétrique CIELAB, c) calculer la différence de couleur AEp entre les mesures de colorimétrie obtenues aux étapes a) et b), d) à partir de la valeur AEp obtenue à l'étape c), déterminer la période de temps durant laquelle ladite zone à contrôler de la pièce a été soumise à une température d'échauffement déterminée et déterminer ladite température d'échauffement, en utilisant une base de donnée de référence comprenant des valeurs AE' de différence de couleurs obtenues à partir d'une pluralité d'échantillons (12) en matériau polymère ayant été soumis à une température déterminée durant une période de temps déterminée. 2. Procédé selon la revendication 1, comprenant en outre les étapes suivantes : - tracer un graphe de l'évolution de AE' en fonction du temps pour plusieurs températures déterminées, et - réaliser l'étape d) en cherchant l'intersection de la droite d'ordonnée constante AEp avec l'une des courbes précitées. 3063810 15 3. Procédé selon la revendication 1 ou 2, dans lequel l'établissement de la base de données de référence comprend pour chaque premier échantillon (12) les étapes suivantes : - obtenir les valeurs L', a', b', des paramètres respectifs L, a, b, de 5 l'espace colorimétrique CIELAB, à partir d'au moins une mesure de colorimétrie dudit premier échantillon (12), - calculer Aa' = a' - a''f , calculer Ab' = - b'rej et calculer AL' = - L''1., où : o a''f , b''f et L'rej correspondent respectivement aux 10 valeurs des paramètres a, b, L de l'espace colorimétrique CIELAB, ces valeurs ayant été obtenues sur un second échantillon (14) en matériau polymère, en particulier à fibres de renfort, ayant le même temps d'existence que ledit premier échantillon (12) considéré et ayant été 15 maintenu à une température comprise dans une plage de températures, telle que celle de préservation de l'intégrité mécanique du second échantillon (14) ou bien telle qu'une plage entre 0 et 40 °C pouvant prendre en compte en outre l'exposition aux rayonnements dans le domaine ultraviolet, 20 - calculer la différence de couleur AE' entre le premier échantillon (12) et le second échantillon (14) associé. 4. Procédé selon l'une des revendications précédentes, caractérisé en ce que chaque valeur considérée des paramètres L, a, b de l'espace colorimétrique CIELAB est obtenue en effectuant la moyenne d'au moins 25 cinq mesures successives de colorimétrie à l'endroit considéré. 5. Procédé selon l'une des revendications précédentes, dans lequel le matériau polymère comprend des fibres de renfort. 6. Procédé selon l'une des revendications précédentes, dans lequel il comprend une étape de nettoyage de la surface sur laquelle une mesure de colorimétrie est destinée à être réalisée.